또한 , 본 발명 에 있 어서 , 고강 도 열연 강판 이란 , 인장 강도 ( TS ) 가 980 ㎫ 이상 의 강판 이 고 , 용융 도금 처리 , 합금화 용융 도금 처리 및 전기 도금 처리 등 의 표면 처리 를 열연 강판 에 실시 한 강판 을 포함 하 는 것 이 다 . 또한 , 열연 강판 및 표면 처리 를 실시 한 강판 의 위 에 추가 로 화성 처리 등 에 의해 피막 을 갖 는 강판 도 포함 하 는 것 이 다 . 또한 , 본 발명 에 있 어서 , 프레스 성형 성 이 우수 했 다는 것 은 , 장 출 성형 성 으로서 인장 강도 ( TS ) 에 대한 항복 강도 ( YP ) 의 값 ( YR ％＝ YP / TS× 100 ) 이 92 . 0 ％ 이하 이 고 , 신장 플랜지 성형 성 으로서 구멍 확장 률 ( λ ) 의 값 이 50 ％ 이상 이 고 , 굽힘 가공 성 으로서 판 두께 에 대한 한계 굽힘 반경 ( R / t ) 의 값 이 1 . 20 이하 인 것 을 의미 한다 . 또한 , 저 온 인성 이 우수 했 다는 것 은 , 취성 연성 파 면 전이 온도 ( vTrs ) 가 － 40 ℃ 이하 인 것 을 의미 한다 . 또한 , 본 발명 에 있 어서 , 주상 이란 , 면적 률 로 75 . 0 ％ 이상 인 것 을 의미 한다 .